(57)【要約】本発明は、ポリビニルアルコール重合体を主成分とするコーティング組成物の有する優れた防湿性能を維持すると共に、コーティング処理速度を高め、生産性を高めることを可能にするコーティング用組成物を提供することを課題とする。（Ａ）ポリビニルアルコール及び／又はその誘導体の存在下、少なくとも１種の重合性ビニル単量体を重合又は共重合した重合体又は共重合体、及び、（Ｂ）セルロース系高分子を含むことを特徴とするコーティング用組成物により、当該課題が解決され得る。【特許請求の範囲】
【請求項１】
（Ａ）ポリビニルアルコール及び／又はその誘導体の存在下、少なくとも１種の重合性ビニル単量体を重合又は共重合した重合体又は共重合体、及び、
（Ｂ）セルロース系高分子  
を含むことを特徴とするコーティング用組成物。
【請求項２】
重合性ビニル単量体が、不飽和カルボン酸類又はその塩類、及び不飽和カルボン酸のエステル類からなる群より選択されるものである、請求項１に記載のコーティング用組成物。
【請求項３】
重合性ビニル単量体が、下記一般式［１］
Ｈ２Ｃ＝Ｃ(Ｒ１)−ＣＯＯＲ２    [１]
〔式中、Ｒ１は水素原子またはメチル基を示し、Ｒ２は水素原子または１〜４個の炭素原子を有するアルキル基を示す。〕
で表される化合物又はその塩である、
請求項１に記載のコーティング用組成物。
【請求項４】
（Ａ）の重合体又は共重合体が、
ポリビニルアルコール及び／又はその誘導体の存在下、
（Ｉ）アクリル酸、メタクリル酸、これらのナトリウム塩、カリウム塩、アンモニウム塩、及びアルキルアミン塩からなる群より選択される少なくとも１種、並びに
（ＩＩ）メチルメタクリレート、メチルアクリレート、エチルメタクリレート、エチルアクリレート、プロピルメタクリレート、プロピルアクリレート、ブチルメタクリレート、ブチルアクリレート、イソブチルメタクリレート、及びイソブチルアクリレートからなる群より選択される少なくとも１種の重合性ビニル単量体
を重合又は共重合した重合体又は共重合体である、請求項１に記載のコーティング用組成物。
【請求項５】
（ＩＩ）がメチルメタクリレートである、請求項５に記載のコーティング用組成物。
【請求項６】
セルロース系高分子が、ヒドロキシプロピルメチルセルロース、ヒドロキシプロピルセルロース、メチルセルロース、及びヒドロキシエチルセルロースからなる群より選ばれる少なくとも１種であることを特徴とする請求項１〜５のいずれかに記載のコーティング用組成物。
【請求項７】
前記（Ａ）と（Ｂ）の比率が、重量比で、（Ａ）：（Ｂ）＝１：０．０２〜２．５程度である請求項１〜６のいずれかに記載のコーティング用組成物。
【請求項８】
請求項１〜７のいずれかに記載のコーティング用組成物を固形製剤にコーティングしたコーティング製剤。
【請求項９】
項１〜７のいずれかに記載のコーティング用組成物を固形製剤に塗布する工程を含む、コーティング製剤を製造する方法。
【請求項１０】
項１〜７のいずれかに記載のコーティング用組成物を固形製剤に塗布する工程を含む、固形製剤をコーティングする方法。
【発明の詳細な説明】
【技術分野】
【０００１】
本発明は、ポリビニルアルコール重合体並びにセルロース系高分子を含み、医薬等のコーティングに有用な組成物に関する。より詳細には、本発明は、ポリビニルアルコール及び／又はその誘導体の存在下で少なくとも１種の重合性ビニル単量体を重合又は共重合した重合体又は共重合体、並びにセルロース系高分子を含む、医薬等のコーティング用組成物に関する。
【背景技術】
【０００２】
ポリビニルアルコールに少なくとも１以上の重合性ビニル単量体を共重合させて得られるポリビニルアルコール共重合体は、難溶性薬効成分用の硬カプセルの主成分として有用であることが知られている（特許文献１参照）。また、当該ポリビニルアルコール共重合体からなるコーティング剤は、酸化防止効果、不快臭のマスキング効果等の性能に優れることが知られている（特許文献２参照）。【０００３】
しかしながら、コーティング剤の主成分が当該ポリビニルアルコール共重合体であるだけでは、付着性が強いコーティング剤となり、コーティング処理において装置内への錠剤のような固形製剤の付着や固形製剤同士の凝集が生じたり、或いは送液速度を高められず処理に長時間を要したりして、十分な生産性が得られなかった。
【先行技術文献】
【特許文献】
【０００４】
【特許文献１】国際公開２００２／０１７８４８号パンフレット
【特許文献２】国際公開２００５／０１９２８６号パンフレット
【発明の概要】
【発明が解決しようとする課題】
【０００５】
本発明は、ポリビニルアルコール重合体又は共重合体を主成分とするコーティング組成物の有する優れた防湿性能を維持すると共に、コーティング処理速度を高め、生産性を高めることを可能にするコーティング用組成物を提供することを主な課題とする。
【課題を解決するための手段】
【０００６】
本発明者等は、上記課題に鑑み、鋭意検討した結果、ポリビニルアルコール共重合体に加えて、セルロース系高分子を含有することにより、コーティング処理に要する時間を短縮させ、かつ、ポリビニルアルコール共重合体単独からなるコーティング剤と同等の防湿性能を有するコーティング用組成物が得られることを見出し、更に検討を重ねて本発明を完成するに至った。【０００７】
即ち、本発明は、下記の事項に記載の組成物等を包含する。
項１.
（Ａ）ポリビニルアルコール及び／又はその誘導体の存在下、少なくとも１種の重合性ビニル単量体を重合又は共重合した重合体又は共重合体、及び、
（Ｂ）セルロース系高分子  
を含むことを特徴とするコーティング用組成物。
項２.
重合性ビニル単量体が、不飽和カルボン酸類又はその塩類、及び不飽和カルボン酸のエステル類からなる群より選択されるものである、項１に記載のコーティング用組成物。
項３.
重合性ビニル単量体が、下記一般式［１］
Ｈ２Ｃ＝Ｃ(Ｒ１)−ＣＯＯＲ２    [１]
〔式中、Ｒ１は水素原子またはメチル基を示し、Ｒ２は水素原子または１〜４個の炭素原子を有するアルキル基を示す。〕
で表される化合物又はその塩である、
項１に記載のコーティング用組成物。
項４.
（Ａ）の重合体又は共重合体が、
ポリビニルアルコール及び／又はその誘導体の存在下、
（Ｉ）アクリル酸、メタクリル酸、これらのナトリウム塩、カリウム塩、アンモニウム塩、及びアルキルアミン塩からなる群より選択される少なくとも１種、並びに（ＩＩ）メチルメタクリレート、メチルアクリレート、エチルメタクリレート、エチルアクリレート、ブチルメタクリレート、ブチルアクリレート、イソブチルメタクリレート、及びイソブチルアクリレートからなる群より選択される少なくとも１種の重合性ビニル単量体を重合又は共重合した重合体又は共重合体である、
項１に記載のコーティング用組成物。
項５.
（ＩＩ）がメチルメタクリレートである、項５に記載のコーティング用組成物。
項６.
セルロース系高分子が、ヒドロキシプロピルメチルセルロース、ヒドロキシプロピルセルロース、メチルセルロース、及びヒドロキシエチルセルロースからなる群より選ばれる少なくとも１種であることを特徴とする項１〜５のいずれかに記載のコーティング用組成物。
項７.
前記（Ａ）と（Ｂ）の比率が、重量比で、（Ａ）：（Ｂ）＝１：０．０２〜２．５程度である項１〜６のいずれかに記載のコーティング用組成物。
項８.
項１〜７のいずれかに記載のコーティング用組成物を固形製剤にコーティングしたコーティング製剤。
項９−１．
項１〜７のいずれかに記載のコーティング用組成物を固形製剤に塗布する工程を含む、コーティング製剤を製造する方法。
項９−２.
項１〜７のいずれかに記載のコーティング用組成物を固形製剤に塗布することによりコーティング製剤を製造する方法。
項１０−１．
項１〜７のいずれかに記載のコーティング用組成物を固形製剤に塗布する工程を含む、固形製剤をコーティングする方法。
項１０−２.
項１〜７のいずれかに記載のコーティング用組成物を固形製剤に塗布することによりコーティングする方法。
項１１．固形製剤コーティング用である、項１〜７のいずれかに記載のコーティング用組成物。
項１２．スプレーコーティング用である、項１〜７及び１１のいずれかに記載のコーティング用組成物。
【発明の効果】
【０００８】
本発明のコーティング用組成物は、優れた防湿性能を有し、かつ、付着性を低減することでコーティング速度を高め、生産性を向上させるという利点を有する。本発明のコーティング用組成物を用いる場合には、コーティング時における装置への製剤の付着や製剤同士の凝集が抑制され、ポリビニルアルコール重合体からなるコーティング用組成物と比べて、コーティング速度を格段に向上させることが可能になる。【０００９】
更に、本発明のコーティング用組成物は、ポリビニルアルコール重合体からなるコーティング用組成物と同等の優れた防湿性能を有する。
また、臭いや苦みのマスキング効果、酸素透過防止効果も有する。【００１０】
本発明により、優れた機能を備えたコーティング製剤を、短時間で効率よく製造することが可能になる。
【図面の簡単な説明】
【００１１】
【図１】各コーティング液でコーティングした製剤及び素錠を、４０℃の乾燥機で２日間乾燥させた後、２５℃７５％ＲＨの条件下で保存し、各時間経過後の錠剤の含水率の増加によって、各錠剤の吸湿速度を調べた結果を、ＨＰＭＣの配合量の違いごとに示した図面である。図１の縦軸は、コーティング直後の含水率を０％とする場合の含水率の増加割合を示す。図１の横軸は、保存してからの経過時間を示す。
【図２】各コーティング液でコーティングした製剤及び素錠を、４０℃の乾燥機で２日間乾燥させた後、２５℃７５％ＲＨの条件下で保存し、各時間経過後の錠剤の含水率の増加によって、各錠剤の吸湿速度を調べた結果を、組成成分の違いごとに示した図面である。図２の縦軸は、コーティング直後の含水率を０％とする場合の含水率の増加割合を示す。図２の横軸は、保存してからの経過時間を示す。
【発明を実施するための形態】
【００１２】
以下、本発明について、より詳細に説明する。
【００１３】
（１）ポリビニルアルコール及び／又はその誘導体の存在下、少なくとも１種の重合性ビニル単量体を重合又は共重合した重合体又は共重合体（以下、「ポリビニルアルコール重合体」ともいう）
本発明のコーティング組成物における成分の一つであるポリビニルアルコール重合体は、ポリビニルアルコールまたはその誘導体の存在下、少なくとも１種の重合性ビニル単量体を公知の重合方法で重合又は共重合させることにより製造することができる。公知の重合方法としては、例えばラジカル重合を挙げることができ、またその具体的な方法として、例えば溶液重合法、懸濁重合法、乳化重合法および塊状重合などを挙げることができる。
【００１４】
重合反応は、通常、重合開始剤の存在下、必要に応じて還元剤、連鎖移動剤あるいは分散剤等の存在下、水、有機溶媒あるいはそれらの混合物中で実施される。
【００１５】
還元剤としては、例えば、エリソルビン酸ナトリウム、メタ２重亜硫酸ナトリウム、アスコルビン酸が挙げられる。
【００１６】
連鎖移動剤としては、例えば２−メルカプトエタノール、α−メチルスチレンダイマー、２−エチルヘキシルチオグリコレート、ラウリルメルカプタンが挙げられる。分散剤としては、例えばソルビタンエステル、ラウリルアルコールなどの界面活性剤が挙げられる。
【００１７】
有機溶媒としては、例えばメタノール、エタノール等の低級アルコール類、グリコールエーテル類、グリコールエステル類が挙げられる。また、未反応の単量体の除去方法等も公知の方法に従って行うことができる。
【００１８】
本発明のポリビニルアルコール重合体の原料となるポリビニルアルコールとしては、平均重合度約１００〜２０００、好ましくは約２００〜１３００、より好ましくは平均重合度約２００〜９００、さらに好ましくは平均重合度約２００〜６００、最も好ましくは平均重合度約３００〜５００程度のポリビニルアルコールが挙げられる。
【００１９】
また、ポリビニルアルコールのけん化度は、通常約９６モル％以下、好ましくは約７８〜９６モル％程度である。ここで、ポリビニルアルコールのけん化度とは、ポリ酢酸ビニルの酢酸基を水酸基に置換して、ポリビニルアルコールにする工程で置換された水酸基の割合をいう。このような部分けん化ポリビニルアルコールは、酢酸ビニルをラジカル重合し、得られたポリ酢酸ビニルを適宜、けん化することによって製造することができ、適宜、重合度、けん化度をそれ自体公知の方法で制御することによって、所望のポリビニルアルコールを製造することができる。なお、こうした部分けん化ポリビニルアルコールは、市販品を使用することも可能であり、例えば、ゴーセノール（登録商標）ＥＧ０５（日本合成化学工業社製）、ＥＧ２５（日本合成化学工業社製）、ＰＶＡ２０３（クラレ社製）、ＰＶＡ２０４（クラレ社製）、ＰＶＡ２０５（クラレ社製）、ＪＰ−０４（日本酢ビ・ポバール社製）、ＪＰ−０５（日本酢ビ・ポバール社製）等を用いることができる。
【００２０】
また、ポリビニルアルコールの誘導体としては、各種変性ポリビニルアルコール、例えばアミン変性ポリビニルアルコール、エチレン変性ポリビニルアルコール、カルボン酸変性ポリビニルアルコール、ジアセトン変性ポリビニルアルコール、チオール変性ポリビニルアルコール等を挙げることができる。これらの変性ポリビニルアルコールは、市販品を使用してもよく、あるいは当該分野で公知の方法で製造したものを使用することもできる。
【００２１】
ポリビニルアルコール重合体の原料となるポリビニルアルコール又はその誘導体は、１種単独であってもよく、２種以上のポリビニルアルコール又はその誘導体を併用したものであってもよい。併用する場合の比率は、適宜設定できる。例えば、平均重合度３００のポリビニルアルコールと平均重合度１５００のポリビニルアルコールとを適宜混合して、ポリビニルアルコール原料として使用することが可能である。
【００２２】
ポリビニルアルコールと重合させる重合性ビニル単量体としては、例えば、不飽和カルボン酸類又はその塩類、不飽和カルボン酸のエステル類、不飽和ニトリル類、不飽和アミド類、芳香族ビニル類、脂肪族ビニル類、不飽和結合含有複素環類およびそれらの塩が挙げられる。
【００２３】
不飽和カルボン酸類として、例えば、アクリル酸、メタクリル酸、クロトン酸、フマル酸、マレイン酸、イタコン酸等を挙げることができる。
【００２４】
不飽和カルボン酸類の塩類としては、例えば、前記不飽和カルボン酸のアルカリ金属塩、アンモニウム塩、アルキルアミン塩が挙げられる。    
【００２５】
不飽和カルボン酸のエステル類としては、例えば、前記不飽和カルボン酸の置換又は非置換のアルキルエステル、環状アルキルエステル、ポリアルキレングリコールエステルが挙げられる。
【００２６】
具体的には、メチルアクリレート、エチルアクリレート、プロピルアクリレート、ブチルアクリレート、イソブチルアクリレート、シクロヘキシルアクリレート、２−エチルヘキシルアクリレート、ヒドロキシエチルアクリレート、ポリエチレングリコールアクリルレート（ポリエチレングリコールとアクリル酸とのエステル）、ポリプロピレングリコールアクリルレート（ポリプロピレングリコールとアクリル酸とのエステル）などのアクリル酸エステル類が挙げられる。
【００２７】
また、メチルメタクリレート、エチルメタクリレート、プロピルメタクリレート、ブチルメタクリレート、イソブチルメタクリレート、シクロヘキシルメタクリレート、２−エチルヘキシルメタクリレート、ヒドロキシエチルメタアクリレート、ポリエチレングリコールメタアクリルレート（ポリエチレングリコールとメタクリル酸とのエステル）などのメタクリル酸エステル類が挙げられる。
【００２８】
不飽和ニトリル類としては、例えば、アクリロニトリル、メタアクリロニトリルなどが挙げられる。
【００２９】
不飽和アミド類としては、例えば、アクリルアミド、ジメチルアクリルアミド、メタクリルアミドなどが挙げられる。
【００３０】
芳香族ビニル類としては、例えば、スチレン、α−メチルスチレンなどが挙げられる。
【００３１】
脂肪族ビニル類としては、例えば、酢酸ビニルなどが挙げられる。
【００３２】
不飽和結合含有複素環類としては、例えば、Ｎ−ビニルピロリドン、アクリロイルモルホリンなどが例示される。
【００３３】
なかでも好ましい重合性ビニル単量体は
一般式[１]
Ｈ２Ｃ＝Ｃ(Ｒ１)−ＣＯＯＲ２           [１]
〔式中、Ｒ１は水素原子またはメチル基を示し、Ｒ２は水素原子または１〜４個の炭素原子を有するアルキル基を示す。〕
で表される化合物である。具体的には、アクリル酸、メタクリル酸、メチルメタクリレート、メチルアクリレート、エチルメタクリレート、エチルアクリレート、プロピルメタクリレート、プロピルアクリレート、ブチルメタクリレート、ブチルアクリレート、イソブチルメタクリレート、イソブチルアクリレートが挙げられる。アクリル酸及びメタクリル酸は、これらの塩を用いることもできる。例えば、これらのナトリウム塩、カリウム塩、アンモニウム塩、又はアルキルアミン塩等を用いてもよい。
【００３４】
これらの重合性ビニル単量体は、１種単独で使用してもよく、２種以上を組み合わせて使用してもよい。例えば、不飽和カルボン酸類又はそれらの塩と不飽和カルボン酸のエステル類という２種のビニル単量体をポリビニルアルコールに共重合させることができる。特に、本発明においては、２種以上の重合性ビニル単量体をポリビニルアルコールに共重合させることが好ましい。
【００３５】
２種以上の重合性ビニル単量体を併用する場合、（Ｉ）アクリル酸、メタクリル酸、これらのナトリウム塩、カリウム塩、アンモニウム塩、及びアルキルアミン塩からなる群より選択される少なくとも１種、並びに、（ＩＩ）メチルメタクリレート、メチルアクリレート、エチルメタクリレート、エチルアクリレート、ブチルメタクリレート、ブチルアクリレート、イソブチルメタクリレート、及びイソブチルアクリレートからなる群より選択される少なくとも１種とを組み合わせて使用するのが好ましく、（Ｉ）アクリル酸及び／又はメタクリル酸、並びに（ＩＩ）メチルメタクリレートを組み合わせて使用するのがより好ましい。
【００３６】
また、２種以上の重合性ビニル単量体を併用する場合、その割合は、特に制限されない。例えば（Ｉ）アクリル酸、メタクリル酸、これらのナトリウム塩、カリウム塩、アンモニウム塩、及びアルキルアミン塩からなる群より選択される少なくとも１種と（ＩＩ）メチルメタクリレート、メチルアクリレート、エチルメタクリレート、エチルアクリレート、ブチルメタクリレート、ブチルアクリレート、イソブチルメタクリレート、及びイソブチルアクリレートからなる群より選択される少なくとも１種とを組み合わせて使用する場合には、（Ｉ）と（ＩＩ）の重量比は０．５：９．５〜５：５、好ましくは１：９〜４：６、より好ましくは１：９〜３：７である。
【００３７】
さらに具体的には、例えば、重合性ビニル単量体合計量に対し、（Ｉ）の重量比は好ましくは５から５０重量％、より好ましくは１０から４０重量％であり、（ＩＩ）の重量比は好ましくは５０から９５重量％、より好ましくは６０から９０重量％である。
【００３８】
なお、重合性ビニル単量体としてアクリル酸及びメチルメタクリレートを使用する場合、その重量比は好ましくは約３：７〜０．５：９．５、より好ましくは約１．２５：８．７５である。
【００３９】
例えば、好ましいポリビニルアルコール共重合体としては、アクリル酸及びメタクリル酸エステルをポリビニルアルコールと共重合させて得られる共重合体が挙げられる。より具体的には、アクリル酸及びメチルメタクリレートをポリビニルアルコールと共重合させて得られる共重合体が挙げられる。
【００４０】
用いるポリビニルアルコール及び重合性ビニル単量体の重量比（ポリビニルアルコール：重合性ビニル単量体）は、好ましくは約６：４〜９：１、より好ましくは約８：２である。
【００４１】
具体的に、本発明のコーティング用組成物における好ましい（Ａ）ポリビニルアルコール重合体としては、平均重合度約１００〜２０００のポリビニルアルコールに、メチルメタクリレートおよびアクリル酸を共重合させて得られるポリビニルアルコール重合体であって、共重合する際におけるポリビニルアルコール、メチルメタクリレートおよびアクリル酸の重量比（ポリビニルアルコール：メチルメタクリレート：アクリル酸）が約（６０〜９０：７〜３８：０．５〜１２）、特に好ましくは約（８０：１７．５：２．５）であるポリビニルアルコール共重合体が挙げられる。
【００４２】
なお、ポリビニルアルコール重合体中のポリビニルアルコール及び重合性ビニル単量体の重量比は、共重合させる際に用いるポリビニルアルコール及び重合性ビニル単量体の重量比と同じである。すると、重合体中のポリビニルアルコール及び重合性ビニル単量体の重合モル比はＮＭＲにより測定可能であり、また、ポリビニルアルコール及び各重合性ビニル単量体の分子量も公知であるので、共重合時に用いた各物質の量が不明であっても、これらの情報を基に共重合体のポリビニルアルコール及び重合性ビニル単量体の重量比を算出できる。
【００４３】
共重合の方法は、公知の方法を使用できる。例えば、水にポリビニルアルコール及び／又はその誘導体を添加し、加温して溶解し、次いで上記重合性ビニル単量体の少なくとも１種と重合開始剤とを添加し、共重合させて本発明のポリビニルアルコール重合体を得ることができる。例えば、イオン交換水へポリビニルアルコール及び／又はその誘導体を分散させ、９０〜１００℃で完全溶解させた後、上記重合性ビニル単量体の少なくとも１種を加えて窒素置換し、重合開始剤を加えて２〜５時間程度反応させればよい。水に添加するポリビニルアルコール及び／又はその誘導体、並びに重合性ビニル単量体の重量比によって、上述の（Ａ）のポリビニルアルコール重合体におけるポリビニルアルコール及び／又はその誘導体、並びに重合性ビニル単量体の重量比が決定される。よって、水に添加する重量比は上述の（Ａ）のポリビニルアルコール重合体におけるポリビニルアルコール及び／又はその誘導体並びに重合性ビニル単量体の重量比であることが好ましい。
【００４４】
重合開始剤としては、当該分野で用いられているものを使用することができる。例えば、過硫酸カリウム、過硫酸アンモニウム、過酸化水素等の無機過酸化物、過酢酸やtert-ブチルハイドロキシパーオキサイド等の有機過酸化物やアゾ化合物等が挙げられる。
【００４５】
なお、本発明のポリビニルアルコール重合体として、市販品を使用することも可能であり、例えば、ＰＯＶＡＣＯＡＴ（登録商標）Ｔｙｐｅ Ｆ（大同化成工業(株)製）等を用いることができる。
【００４６】
（２）セルロース系高分子  
セルロース系高分子としては、セルロースの水酸基をエステル化又はエーテル化した高分子が好ましく用いられる。
【００４７】
具体的には、ヒドロキシプロピルメチルセルロース（日本薬局方ではヒプロメロースとも称される。以下、「ＨＰＭＣ」ともいう）、ヒドロキシプロピルセルロース（以下、「ＨＰＣ」ともいう）、メチルセルロース（以下、「ＭＣ」ともいう）、ヒドロキシエチルセルロース（以下、「ＨＥＣ」ともいう）等が挙げられる。これらは１種単独で用いてもよく、２種以上用いてもよい。
【００４８】
特に、ＨＰＭＣ及びＨＰＣは、付着性を低減する効果が高い点で好ましい。
【００４９】
セルロース系高分子の重量平均分子量は、本発明の効果を奏する範囲内であれば特に限定されないが、通常、１００００〜２０００００g/mol程度、好ましくは２００００〜５００００g/mol程度である。１００００g/mol以上であると付着性低減効果や乾燥効率向上の点で好ましい。また、２０００００g/mol 以下であれば、コーティング溶液の粘度上昇による作業上の不都合が生じるおそれが少ない。なお、当該重量平均分子量はＧＰＣ法により測定される。
【００５０】
また、セルロース系高分子のエステル化又はエーテル化の程度は、本願発明の効果を損なわない限り特に制限はされない。特にＨＰＭＣを用いる場合、導入されている置換基の割合が、セルロースの全水酸基を１００％とした場合、メトキシ基１９〜３３％、ヒドロキシプロポキシ基が４〜１２％であるものが好ましく、メトキシ基が２８〜３０％、ヒドロキシプロポキシ基が７〜１２％であるものがより好ましい。
【００５１】
なお、このようなセルロース系高分子は公知であるか公知の方法で容易に製造可能であり、市販品を購入して用いることもできる。例えば、信越化学工業株式会社や日本曹達株式会社等から購入することができる。
【００５２】
セルロース系高分子を含むことにより、上記「ポリビニルアルコール重合体」からなるコーティング用組成物が備える防湿性能を維持しつつ、コーティング速度を高め、コーティング製剤の生産性を高めることができるという効果が奏される。
【００５３】
（３）コーティング用組成物
本発明のコーティング用組成物は、上記（Ａ）ポリビニルアルコール及び／又はその誘導体の存在下、少なくとも１種の重合性ビニル単量体を重合又は共重合した重合体又は共重合体（ポリビニルアルコール重合体）、及び、上記（Ｂ）セルロース系高分子、を含むことを特徴とする。
【００５４】
（Ａ）と（Ｂ）の比率は、本発明の効果が奏される範囲内であれば特に限定されないが、重量比で、（Ａ）：（Ｂ）＝１： ０．０２〜２．５、好ましくは１：０．０５〜２．３、より好ましくは１：０．１〜０．７程度である。（Ｂ）の（Ａ）に対する比率が、０．０２以上であると、付着性が低減され生産性の改善の点で好ましい。また、２．５以下であれば防湿機能低下の恐れが少ない。特に、０．７以下であれば防湿機能低下の恐れがより少ない。
【００５５】
また、本発明のコーティング用組成物における（Ａ）ポリビニルアルコール重合体の量も、本発明の効果が奏される範囲内であれば特に限定されないが、組成物全量に対し、固形分換算で３０〜９８重量％、好ましくは６０〜９０重量％程度である。約９８重量％以下であると、生産性の改善の点で好ましい。また、約３０重量％以上であれば、防湿機能低下の恐れが少ない。
【００５６】
また、本発明のコーティング用組成物における（Ｂ）セルロース系高分子の量も、本発明の効果が奏される範囲内であれば特に限定されないが、組成物全量に対し、固形分換算で２〜７０重量％、好ましくは１０〜４０重量％程度である。約２重量％以上であると、生産性の改善の点で好ましい。また、約７０重量％以下であれば、防湿機能低下の恐れが少ない。
【００５７】
本発明の組成物の形態も特に限定されない。例えば、（Ａ）及び（Ｂ）からなる組成物であってもよいし、（Ａ）及び（Ｂ）を溶媒に添加して得られる組成物等であってもよい。つまり、（Ａ）、（Ｂ）、及び溶媒を混合した組成物等であってもよい。溶媒としては、例えば、水、親水性有機溶媒、またはそれらの混合物が挙げられる。親水性有機溶媒としては、例えばエタノール等のアルコール、グリセリンやポリエチレングリコール等の多価アルコール、等が例示できる。水と親水性有機溶媒の混合割合は特に制限されず、適宜設定できる。例えば水：親水性有機溶媒の重量比１：０．１〜１０程度が例示できる。一般に医薬、動物薬、農薬、肥料、食品等への実際の適用にあたっては、コーティング組成物は、水性溶液、水性分散液、有機溶媒溶液あるいは有機溶媒分散液の形態で散布、噴霧等の手段によりコーティングに供されるのが好ましい。
【００５８】
特に制限されないが、溶媒並びに（Ａ）及び（Ｂ）の重量比は、（Ａ）及び（Ｂ）の合計重量を１とした場合、溶媒は好ましくは５〜５０程度、より好ましくは１０〜４０程度が例示できる。
【００５９】
また、本発明のコーティング用組成物には、本発明の効果が奏される範囲で（Ａ）及び（Ｂ）以外の他の成分を含むこともできる。
【００６０】
他の成分としては、凝集防止剤、色素、可塑剤、滑沢剤、矯味剤、香料などが挙げられる。例えば二酸化チタン、タルク、ステアリン酸マグネシウム、各種食用色素、アスパルテーム、スクラロース、アセスルファムＫ、ステビアなどの各種高甘味度甘味料、ミントフレーバー、各種フルーツフレーバー、チョコレートフレーバー、コーヒーフレーバー、紅茶フレーバー、バニラフレーバーなどの各種香料類、各種アミノ酸類、クエン酸、リンゴ酸、コハク酸、乳酸、グリコン酸、酒石酸、酢酸、無水酢酸、アジピン酸、マレイン酸、フマル酸、アスコルビン酸、アルギン酸、グルコン酸、ニコチン酸などの各種有機酸やそれらの塩などが例示でき、これらを１種又は２種以上組合せて使用しても良い。
【００６１】
本発明のコーティング用組成物のコーティングの手法としては、塗布が挙げられる。具体的には、例えばスプレー、浸積等により塗布することができる。中でも、スプレーにより塗布するのが好ましい。スプレー塗布は、公知の装置を用いた方法により行い得る。例えば、パンコーティング装置、ドラムタイプコーティング装置、流動コーティング装置による通常の方法のいずれでもよい。これらは通気式のコーティング装置であるのが好ましく、一般に汎用される流動層コーティング装置、転動流動コーティング装置、錠剤コーティング装置、全自動式コーティング装置などを、適用対象となる剤形によって適宜使い別けることができる。流動層コーティング装置としては、具体的には、噴流層コーティング装置が挙げられる。
【００６２】
本発明のコーティング用組成物の適用対象も特に限定されないが、例えば、固形製剤、健康食品、食品等が挙げられる。中でも、本発明は固形製剤のコーティングに好適に用いることができる。
【００６３】
固形製剤としては、例えば、錠剤、顆粒剤、散剤、丸剤、カプセル剤等が挙げられる。
【００６４】
例えば、本発明のコーティング用組成物は、錠剤のフィルムコーティングに用いることができる。
【００６５】
本発明のコーティング用組成物は、コーティングの付着性を低減し、コーティング速度を高め、コーティング製剤の生産性を向上させることが可能である。更に本発明のコーティング用組成物は、ポリビニルアルコール共重合体からなるコーティング組成物が有する特性も備えており、特に防湿性能に優れる。
【００６６】
またさらに、本発明のコ−テイング組成物は、医薬、動物薬、農薬、肥料、食品等の不快臭のマスキング効果を有している。そのような不快臭としては、例えば医薬（例えばＬ−システイン、塩酸チアミン、メチオニン、消化酵素製剤、各種生薬類）あるいは農薬由来の独特な不快臭あるいは刺激臭、さらには各種食品由来の不快臭（例えば、魚臭、レトルト臭、獣肉臭など）等が挙げられ、こうした臭いの抑制に効果的である。また、医薬、食品等の苦味のマスキング効果も有している。苦味を呈する医薬は特に制限されないが、例えば、アセトアミノフェン、塩酸ピリドキシン、無水カフェイン、クロルプロマジン、エリスロマイシン、フェノバルビタール、塩酸プロメタジン等が挙げられる。さらに、他剤との相互作用が懸念される不安定な医薬、例えば混合によって融点降下を生じるイソプロピルアンチピリンとアセトアミノフェンや、混合によって変色するフェニルプロパノールアミンとマレイン酸クロルフェニラミンなどに対して、本発明のコ−テイング組成物を適用することにより、そのような相互作用が防止できる。
さらにまた、本発明のコ−テイング組成物は、酸素透過防止効果をも有するので、酸化分解を受けやすい医薬（例えばアスコルビン酸、ビタミンＡ、ビタミンＥなど）、動物薬、農薬、肥料、食品のコーティングに有用である。
【００６７】
（４）コーティング製剤
本発明のコーティング製剤は、固形製剤等の表面に上記本発明のコーティング用組成物が被覆された製剤である。
【００６８】
固形製剤としては、医薬、動物薬、農薬、肥料、食品等の固形製剤が挙げられ、好ましくは日本薬局方第１５改正製剤総則記載の固形製剤、例えば、錠剤、顆粒剤、散剤、丸剤、カプセル剤等が例示できる。
【００６９】
固形製剤は、製剤学上通常用いられる方法で製造することができる。例えば、錠剤の場合、直接粉末圧縮法、乾式顆粒圧縮法、半乾式顆粒圧縮法または湿式顆粒圧縮法等がある。
【００７０】
固形製剤を本発明のコーティング用組成物で被覆する方法も特に限定されず、製剤学上通常用いられる方法で被覆することができる。例えば、パンコーティング法、流動層コーティング法、転動流動層コーティング法等がある。
【００７１】
また、本発明のコーティング用組成物の被覆量は、製剤の大きさ等により適宜設定し得るが、コーティング前の製剤重量に対するコーティング用組成物の重量％で、通常１〜１００％程度、特に２〜５０％程度である。
【００７２】
また、本発明の製剤中に充填される医薬品も、本発明の効果が奏される限り、特に限定されないが、例えば滋養強壮保健薬、解熱鎮痛消炎薬、向精神薬、抗不安薬、抗うつ薬、催眠鎮静薬、鎮痙薬、中枢神経作用薬、脳代謝改善剤、脳循環改善剤、抗てんかん剤、交感神経興奮剤、胃腸薬、制酸剤、抗潰瘍剤、鎮咳去痰剤、鎮吐剤、呼吸促進剤、気管支拡張剤、アレルギー用薬、歯科口腔用薬、抗ヒスタミン剤、強心剤、不整脈用剤、利尿薬、血圧降下剤、血管収縮薬、冠血管拡張薬、末梢血管拡張薬、高脂血症用剤、利胆剤、抗生物質、化学療法剤、糖尿病用剤、骨粗しょう症用剤、抗リウマチ薬、骨格筋弛緩薬、鎮痙剤、ホルモン剤、アルカロイド系麻薬、サルファ剤、痛風治療薬、血液凝固阻止剤、抗悪性腫瘍剤などから選ばれる１種または２種以上の成分が挙げられる。
【００７３】
また、本発明の製剤には、上記医薬品以外にも、固形製剤に用いられる公知の添加剤、例えば、凝集防止剤、色素、可塑剤、滑沢剤、矯味剤、香料等を添加することもできる。
【００７４】
本発明のコーティング製剤は、生産性が向上していると共に、ポリビニルアルコール重合体からなるコーティング液によりコーティングされた製剤の特性も備えており、特に、防湿性能に優れている。また、上述したような効果も備えることができる。
【実施例】
【００７５】
以下に実施例および比較例を記載して本発明をさらに詳しく説明するが、本発明はこれらの実施例によってなんら制限されるものではない。【００７６】
１．コーティング用組成物
実施例Ａ
冷却還流管、滴下ロート、温度計、窒素導入管及び攪拌装置を取り付けたセパラブルフラスコにポリビニルアルコール(ＥＧ０５、平均重合度５００、けん化度８８％、日本合成化学製)１７５．８ｇ、イオン交換水５８２．３ｇを仕込み、常温で分散させた後９５℃で完全溶解させた。次いでアクリル酸５．４ｇ、メチルメタクリレート３７．３ｇを添加し、窒素置換後５０℃まで昇温した後、ターシャリーブチルハイドロパーオキサイド８．５ｇ、エリソルビン酸ナトリウム８．５ｇを添加し４時間で反応を終了させた。これを乾燥・粉砕してポリビニルアルコール共重合体（粉末）を得た。以下、当該ポリビニルアルコール共重合体をＰＶＡ共重合体とも標記する。当該ＰＶＡ共重合体は、（ポリビニルアルコール：メチルメタクリレート：アクリル酸）の重量比がおよそ（８０：１７．５：２．５）である。当該ＰＶＡ共重合体４．７５ｇとヒドロキシプロピルメチルセルロース（ＴＣ−５Ｒ（登録商標）、信越化学工業(株)製、重量平均分子量３５６００ｇ/mol）０．２５ｇを６２．５ｇの精製水に溶解させてコーティング液を作製した。なお、用いた当該ヒドロキシプロピルセルロースは、導入されている置換基の割合が、セルロースの全水酸基を１００％とした場合、メトキシ基約２９％、ヒドロキシプロポキシ基約１０％である。【００７７】
実施例Ｂ
ＰＶＡ共重合体の量を４．７５ｇに代えて４．５ｇとし、ＨＰＭＣの量を０．２５ｇに代えて０．５ｇとする以外は、実施例Ａと同様にしてコーティング液を作製した。【００７８】
実施例Ｃ
ＰＶＡ共重合体の量を４．７５ｇに代えて４．２５ｇとし、ＨＰＭＣの量を０．２５ｇに代えて０．７５ｇとする以外は、実施例Ａと同様にしてコーティング液を作製した。【００７９】
実施例Ｄ
ＰＶＡ共重合体の量を４．７５ｇに代えて４．０ｇとし、ＨＰＭＣの量を０．２５ｇに代えて１．０ｇとする以外は、実施例Ａと同様にしてコーティング液を作製した。【００８０】
実施例Ｅ
ＰＶＡ共重合体の量を４．７５ｇに代えて３．５ｇとし、ＨＰＭＣの量を０．２５ｇに代えて１．５ｇとする以外は、実施例Ａと同様にしてコーティング液を作製した。【００８１】
実施例Ｆ
ＰＶＡ共重合体の量を４．７５ｇに代えて２．５ｇとし、ＨＰＭＣの量を０．２５ｇに代えて２．５ｇとする以外は、実施例Ａと同様にしてコーティング液を作製した。【００８２】
実施例Ｇ
ＰＶＡ共重合体の量を４．７５ｇに代えて１．５ｇとし、ＨＰＭＣの量を０．２５ｇに代えて３．５ｇとする以外は、実施例Ａと同様にしてコーティング液を作製した。【００８３】
実施例Ｈ
ＰＶＡ共重合体４．０ｇとヒドロキシプロピルセルロース（NISSO  HPC−L（登録商標）、日本曹達(株)製）１．０ｇを６２．５ｇの精製水に溶解させてコーティング液を作製した。【００８４】
比較例Ａ
ＰＶＡ共重合体５．０ｇを６２．５ｇの精製水に溶解してコーティング液を作製した。【００８５】
比較例Ｂ
ＨＰＭＣ（ＴＣ−５Ｒ（登録商標）、信越化学工業(株)製、重量平均分子量３５６００ｇ/mol）５．０ｇを６２．５ｇの精製水に溶解して、コーティング液を作製した。【００８６】
２．コーティング方法
ドラフトチューブ付き噴流層コーティング装置（Ｇｒｏｗ  Ｍａｘ  １４０  不二パウダル(株)製）を用いて、錠剤径Φ８．１ｍｍ、重量１９５ｍｇの素錠５０ｇにコーティングを行った。【００８７】
コーティング条件は以下のとおりである。【００８８】
給気温度６０℃、給気風量０．９６ｍ３／分、排気温度４５℃、スプレー空気圧０．０８ＭＰａ、ドラフトチューブ高さ１４０ｍｍ。【００８９】
３． コーティング速度の評価
実施例Ａ〜Ｇおよび比較例Ａのコーティング液を用いて、上記錠剤にコーティングする際の速度の比較検討を行った。結果を表１に示す。なお、コーティング液が無くなった時点でコーティング終了とした。【００９０】
結果は、下記評価基準に従って目視により判断した。尚、「凝集」とは、錠剤同士が付着し、２以上の錠剤からなる塊が形成された状態をいう。【００９１】
○：錠剤の付着が無く、スムーズなコーティングが可能。【００９２】
△：錠剤がドラフトチューブ内壁に時々付着し、わずかに凝集が起こるか、又は凝集率１０％以下である。ここで、凝集率とは、全錠剤の重量のうち、錠剤が２個以上くっついているものの重量の割合を意味する。【００９３】
×：錠剤がドラフトチューブ内壁に次々に付着し、凝集が発生し錠剤が動かなくなるためコーティングが不可能。【００９４】
また、表１において、ＰＶＡ共重合体：ＨＰＶＣ又はＨＰＣとして記載した比率は、重量比による、ＰＶＡ共重合体に対するＨＰＭＣ又はＨＰＣのおおよその比率を示す。【００９５】
【表１】
2011025035.tif 000002
【００９６】
表１の比較例Ａに示されるように、セルロース系高分子を含まないコーティング用組成物を用いる場合には、コーティング速度を上げると、錠剤の凝集や装置内への付着が生じ、コーティング速度を上げることが困難であった。【００９７】
これに対し、ＰＶＡ共重合体とセルロース系高分子を併用したコーティング液を用いた場合には、コーティング時の凝集が抑制され、コーティング速度を速めることができることがわかった。特に、実施例Ｄでは比較例Ａの２倍以上、実施例Ｆでは比較例Ａの３倍以上の速度とすることが可能であることがわかった。【００９８】
比較例Ａでは、良好な外観のフィルムコーティング錠が得られるまでのコーティング時間は１００分であった。つまり、比較例Ａを用いて、錠剤の凝集や装置内への付着が生じないようコーティングを行うため（すなわち良好な外観のフィルムコーティング錠を得るため）には、スプレーするコーティング液速度を抑えなければならず、コーティング終了までに１００分程度かかった。【００９９】
一方、実施例において、良好な外観のフィルムコーティング錠を得るまでのコーティング時間は、実施例Ｂは６５分、実施例Ｄは４５分、実施例Ｆでは３０分程度であった。つまり、実施例を用いた場合、スプレーするコーティング液速度を上げても、錠剤の凝集や装置内への付着が生じないようコーティングを行うことが可能であり、比較例Ａを用いた場合よりも早くコーティングを終了することが可能であった。なお、上記の各例製造方法の記載からわかるように、コーティングに用いた各例の液量はほぼ同量である。【０１００】
このように、ＰＶＡ共重合体とセルロース系高分子を併用した本発明のコーティング用組成物を用いる場合には、コーティング錠の生産性を格段に向上させることができることが確認できた。【０１０１】
４．コーティング錠の防湿機能の評価
上記実施例Ａ〜Ｈ及び比較例Ａ〜Ｂのコーティング液を用いてコーティングしたコーティング錠について、４０℃の乾燥機で２日間乾燥させた後、２５℃７５％ＲＨ（相対湿度）の条件下で保存し、各時間経過後の錠剤の含水率の増加を重量変化より算出した。【０１０２】
ＨＰＭＣの配合量の違いによるコーティング錠の吸湿速度の違いを解析した結果を図１に示す。また、コーティング錠に含まれる成分の違いによるコーティング錠の吸湿速度の違いを解析した結果を図２に示す。なお、図１及び図２の「△水分量（％）」は、含水率の増加割合を表す。具体的には、乾燥直後の各コーティング錠の重量を１００％としたときの重量増加割合を表す。【０１０３】
図１に示されるように、本発明の実施例のコーティング液でコーティングされた錠剤は、ＰＶＡ共重合体を単独で用いた比較例Ａのコーティング液でコーティングした錠剤と同等に吸湿速度が遅いことがわかった。更に、図２に示すように、ＨＰＭＣに代えてＨＰＣを用いた場合にも、同等に吸湿速度が遅いことがわかった。【０１０４】
これから、セルロース系高分子を配合してもＰＶＡ共重合体からなるコーティング組成物の持つ優れた防湿機能は維持されることが確認できた。
【図１】
2011025035.tif 000003
【図２】
2011025035.tif 000004
【国際調査報告】
2011025035.tif 000005
2011025035.tif 000006
2011025035.tif 000007
2011025035.tif 000008